(57)【要約】    【課題】優れた耐熱性と手切れ性を有し、小さく、軽量で、設置する空間を必要とせず、保護したい部分のみに設置可能で、作業性に優れた、安価な遮熱用粘着テープを提供すること。    【解決手段】厚さ０．０６〜０．１ｍｍのアルミニウム箔１に手切れ性に優れたポリエステルフィルム３を接着剤にて貼り合わせてなる基材の上記ポリエステルフィルム３の表面に厚さ０．０１〜０．１ｍｍのアクリル系の粘着剤層４を設けることにより、遮熱用粘着テープを製造する。    【選択図】図１
2010053207.tif 000002
【特許請求の範囲】
【請求項１】
アルミニウム箔に手切れ性のあるポリエステルフィルムを貼り合せてなる基材の上記ポリエステルフィルムの表面に粘着剤層を設けたことを特徴とする遮熱用粘着テープ。
【請求項２】
上記アルミニウム箔が、厚さ０．００６〜０．１ｍｍのアルミニウム箔であることを特徴とする請求項１に記載の遮熱用粘着テープ。
【請求項３】
上記ポリエステルフィルムの厚さが、０．００５〜０．１ｍｍであることを特徴とする請求項１乃至請求項２のいずれかに記載の遮熱用粘着テープ。
【請求項４】
上記粘着剤層が、厚さ０．０１〜０．１ｍｍの粘着剤層であることを特徴とする請求項１乃至請求項３のいずれかに記載の遮熱用粘着テープ。
【請求項５】
上記粘着剤層が、アクリル系粘着剤からなる粘着剤層であることを特徴とする請求項１乃至請求項４のいずれかに記載の遮熱用粘着テープ。
【発明の詳細な説明】
【技術分野】
【０００１】
本発明は熱源からの熱を遮熱するために使用する遮熱用粘着テープに関するものである。
【背景技術】
【０００２】
従来、電子機器内部に高熱源体があり、筐体内に熱が蓄積される場合、例えば、筐体内の温度が８０℃以上の場合、特許文献１、特許文献２、特許文献３に示されるように、電子機器内部にある熱源の熱から電気配線や外装を保護するために、熱源の熱を外部に伝わらせないように、熱源の周囲に金属製の板やシートを設置している。また、特許文献４には、基材に金属箔を有する粘着テープが開示されている。
【特許文献１】特開２００７−２６００３４号公報
【特許文献２】特開２００７−３０７１２８号公報
【特許文献３】特開２００８−６８４６５号公報
【特許文献４】特開２００３−１８３６０３号公報
【発明の開示】
【発明が解決しようとする課題】
【０００３】
しかし、特許文献１、特許文献２で示されている方法は、熱源と電気配線や外装との間に断熱材や遮熱材を設置しているが、断熱材や遮熱材を設置する空間が必要であり、板状のものを使用しているので、設置作業に時間がかかり、重く、高価であった。また、特許文献３で示されている方法は、熱源と電気配線や外装との間に断熱シートを設置しているが、粘着テープではなく、かつ、手切れ性がないため、設置作業に時間がかかった。また、特許文献４に示される粘着テープは、手切れ性はあるが、耐熱性及び遮熱効果についての記述がなく、遮熱効果については不明である。
【０００４】
以上、述べたように、従来の技術では、設置場所を取らず、軽く、設置時の作業性に優れ、保護したい部分のみに設置できる安価な遮熱用品は存在しなかった。本発明は上述の課題を解決するためになされたもので、優れた耐熱性と手切れ性を有し、小さく、軽量で、設置する空間を必要とせず、保護したい部分のみに設置可能で、作業性に優れた、安価な遮熱用粘着テープを提供することを目的とする。ここで、優れた手切れ性とは、粘着テープを使用する作業者が、ハサミやカッター、または、補助器具を用いることなく、手で容易に粘着テープを引き裂くことができ、かつ、粘着テープが、長手方向に対して垂直に近い方向に、手で容易に切断される性質である。
【課題を解決するための手段】
【０００５】
本発明の目的を達成するために、本発明は特許請求の範囲に記載のような構成とするものである。
【０００６】
すなわち、本発明の遮熱用粘着テープは、アルミニウム箔に手切れ性のあるポリエステルフィルムを貼り合せてなる基材の上記ポリエステルフィルムの表面に粘着剤層を設ける。
【０００７】
この場合、上記アルミニウム箔を厚さ０．０６〜０．１ｍｍのアルミニウム箔とする。
【０００８】
また、これらの場合、上記ポリエステルフィルムの厚さを０．００５〜０．１ｍｍとする。
【０００９】
また、これらの場合、上記粘着剤層を厚さ０．０１〜０．１ｍｍの粘着剤層とする。
また、これらの場合、上記粘着剤層をアクリル系粘着剤からなる粘着剤層とする。
【発明の効果】
【００１０】
本発明の遮熱用粘着テープは、アルミニウム箔に手切れ性のあるポリエステルフィルムを貼り合せてなる基材の上記ポリエステルフィルムの表面に粘着剤層を設けてあるから、遮熱性、耐熱性及び手切れ性に優れ、かつ、しなやかであり、円筒形状等のものに対して、巻きしわが入らず、巻き易い。また、テープ状であるため、保護したい箇所のみに使用ができ、軽量であり、かつ安価であり、設置も容易に出来る。また、手で切った際に、粘着テープの切りカスが発生せず作業性が良い。
【００１１】
この場合、上記アルミニウム箔の厚さが０．００６〜０．１ｍｍであるから、柔軟性がある。
【００１２】
また、これらの場合、上記ポリエステルフィルムの厚さが０．００５〜０．１ｍｍであるから、手切れ性に優れている。
また、これらの場合、上記粘着剤層の厚さが０．０１〜０．１ｍｍであるから、柔軟性があり、曲面への接着性に優れている。
【００１３】
また、これらの場合、上記粘着剤層がアクリル系粘着剤からなる粘着剤層であるから、耐熱性に優れている。
【００１４】
以上説明したように、本発明の実施によって、遮熱性に優れ、設置作業が容易でかつ、安価な遮熱用粘着テープを提供することができる。
【発明を実施するための最良の形態】
【００１５】
本発明の目的を達成するために、本発明者達は、材料、プロセスを種々検討した結果、アルミニウム箔に手切れ性のあるポリエステルフィルムを接着剤で貼り合わせてなる基材の上記ポリエステルフィルムの表面に粘着剤層を設けることにより、遮熱性に優れ、軽量で、設置作業が容易で、かつ、手切れ性に優れた安価な遮熱用粘着テープを提供することができた。尚、手切れ性を持たせたポリエステルフィルムには、端部にノッチ（切り込み）を入れたフィルム、一軸方向に配向させたフィルム、他成分を共重合させたフィルム、融点の異なる樹脂を積層したフィルム、配向を有する結晶性ポリエステル樹脂層と無配向のポリエステル樹脂層を積層してなる二軸延伸フィルムなどが挙げられる。また、手切れ性ポリエステルフィルムとして、東洋紡績（株）の「ティアファイン」やユニチカ（株）の「エンブレット」などが市販されている。
【００１６】
上記アルミニウム箔の厚さは、遮熱性と優れた手切れ性を得るために、０．００６〜０．１ｍｍが好ましいが、優れた手切れ性及び柔軟性を持たせ、経済性を考慮すると、０．０２〜０．０３ｍｍがより好ましい。アルミニウム箔の厚さを０．００６ｍｍよりも薄くすると、強度が弱く、粘着テープにするときの加工性が悪くなるため、好ましくない。また、厚さを０．１ｍｍよりも厚くすると、手切れ性が悪くなり、しかも、粘着テープが硬くなり、柔軟性が失われるため好ましくない。
【００１７】
また、上記ポリエステルフィルムは、優れた手切れ性を得るために、厚さ０．００５〜０．１ｍｍが好ましいが、優れた柔軟性及び経済性を考慮すると、厚さ０．０１〜０．０５ｍｍがより好ましい。ポリエステルフィルムの厚さを、０．００５ｍｍより薄くすると、強度が弱く、粘着テープにするときの加工性が悪くなるため、好ましくない。また、厚さを０．１ｍｍよりも厚くすると、粘着テープの総厚が大きくなり、柔軟性が失われるため、好ましくない。
【００１８】
また、上記粘着剤層の厚さは、被着体への良好な柔軟性を得るために、０．０１〜０．１ｍｍが好ましいが、優れた手切れ性、優れた柔軟性、経済性及び粘着テープにするときの加工性を考慮すると、０．０５〜０．０７ｍｍがより好ましい。粘着剤層の厚さを０．０１ｍｍよりも薄くすると、被着体への接着性が悪くなり、被着体から剥がれる恐れがあるため、好ましくない。粘着剤層の厚さを０．１ｍｍよりも厚くすると、粘着テープの総厚が厚くなり、柔軟性が失われるため、好ましくない。
また、上記粘着剤層には、耐熱性の高いアクリル系粘着剤、シリコーン系粘着剤を使用することができるが、シリコーン系粘着剤は高価であるため、アクリル系粘着剤を使用することがより好ましい。
【００１９】
また、本発明の接着剤は、アクリル系、ウレタン系、エポキシ系、酢酸ビニル系、シリコーン系、フェノール系及びゴム系接着剤を使用することが好ましい。特に、そのなかでも、耐熱性に優れたアクリル系、エポキシ系、シリコーン系及びフェノール系接着剤を使用することがより好ましい。
【００２０】
以下、本発明の遮熱用粘着テープの製造方法について、図１を用いて説明する。
【００２１】
まず、アルミニウム箔１にアルキルペンダント系剥離処理溶液を直接塗工し、約１１０℃で乾燥させる。次に、アルミニウム箔１の剥離処理をした面の反対面にアクリル系接着剤溶液を直接塗工し、接着剤層２を形成させる。これに手切れ性のあるポリエステルフィルム３を貼り合せ、約１１０℃で乾燥させる。次に、この貼り合せた基材のポリエステルフィルム３が露出している側にアクリル系粘着剤溶液を直接塗工し、約１１０℃で乾燥させ、粘着剤層４を形成させることにより、遮熱用粘着テープを製造する。
【００２２】
次に、遮熱用粘着テープの手切れ性の評価方法、粘着力の測定方法及び遮熱効果の測定方法について説明する。
【００２３】
（手切れ性の評価方法）
１９ｍｍ幅に切断したロール状の粘着テープを約１０ｃｍ巻きだし、切断する部分を片方の手の親指で押さえ、巻きだした粘着テープをひねって切断することにより、粘着テープの手切れ性を評価した。容易に切断することができ、かつ、切断した部分が粘着テープの長手方向に対して垂直に近い方向に切断されたものを手切れ性有り、それ以外のものを手切れ性無しとした。
【００２４】
（対ＳＵＳ鋼板粘着力及び、自背面粘着力の測定法）
ＪＩＳＺ０２３７に基づき測定した。
【００２５】
（遮熱効果の測定法）
Φ１．２５ｍｍの電線を２０本束ね、Φ１０ｍｍのコルゲートチューブに挿入する。このコルゲートチューブに、２５ｍｍ幅にした本発明の遮熱用粘着テープを螺旋状に、粘着テープが半分ずつ重なるように巻きつけたものを試料とする。この試料を８０℃にした恒温槽の中に入れ、電線の表面温度が恒温槽と同じ８０℃になるまで放置する。あらかじめ、恒温槽の中に遮熱用粘着テープを巻かない状態で、コルゲートチューブの表面温度が１６０℃になるように熱源とコルゲートチューブの距離を調節した加熱装置を用意する。この装置に試料を設置し、電線の表面温度、コルゲートチューブの表面温度、及び、本発明粘着テープの表面温度の温度上昇がなくなるまで加熱をする。その時のコルゲートチューブの表面温度を測定する。テープを巻かないときのコルゲートチューブ表面温度（１６０℃）との差を遮熱効果とする。
【実施例】
【００２６】
〔実施例１〕
厚さ０．１ｍｍの軟質アルミニウム(東洋アルミ箔社製)に手切れ性のある厚さ０．１ｍｍのポリエステルフィルム（東洋紡社製ティアファイン）を接着剤にて貼り合せた。上記基材のアルミニウム箔側に剥離処理溶液（一方社油脂工業社製、ピーロイル１０１０）を直接塗工し、約１１０℃で乾燥させた。次に、この貼り合せた基材のポリエステルフィルムが露出している側に粘着剤溶液(昭和高分子社製、ポリゾールＳＥ-６２１０Ｌ)を乾燥後の厚さが０．１ｍｍになるように直接塗工し、約１１０℃で乾燥させて、粘着テープを作製した。得られたテープは、対ＳＵＳ鋼板粘着力６．０Ｎ／１０ｍｍ、自背面粘着力２．０Ｎ／１０ｍｍ、遮熱効果３０℃で、優れた手切れ性を有し、設置時の作業性良好であった。
【００２７】
〔実施例２〕
厚さ０．０３ｍｍの軟質アルミニウム(東洋アルミ箔社製)に手切れ性のある厚さ０．０１４ｍｍのポリエステルフィルム（東洋紡社製ティアファイン）を接着剤にて貼り合せた。上記基材のアルミニウム箔側に剥離処理溶液（一方社油脂工業社製、ピーロイル１０１０）を直接塗工し、約１１０℃で乾燥させた。次に、この貼り合せた基材のポリエステルフィルムが露出している側に粘着剤溶液(昭和高分子社製、ポリゾールＳＥ-６２１０Ｌ)を乾燥後の厚さが０．０５ｍｍになるように直接塗工し、約１１０℃で乾燥させて、粘着テープを作製した。得られたテープは、対ＳＵＳ鋼板粘着力４．０Ｎ／１０ｍｍ、自背面粘着力１．０Ｎ／１０ｍｍ、遮熱効果３０℃で、優れた手切れ性を有し、設置時の作業性良好であった。
【００２８】
〔実施例３〕
厚さ０．００６ｍｍの軟質アルミニウム(東洋アルミ箔社製)に手切れ性のある厚さ０．００５ｍｍのポリエステルフィルム（東洋紡社製ティアファイン）を接着剤にて貼り合せた。上記基材のアルミニウム箔側に剥離処理溶液（一方社油脂工業社製、ピーロイル１０１０）を直接塗工し、約１１０℃で乾燥させた。次に、この貼り合せた基材のポリエステルフィルムが露出している側に粘着剤溶液(昭和高分子社製、ポリゾールＳＥ-６２１０Ｌ)を乾燥後の厚さが０．０１ｍｍになるように直接塗工し、約１１０℃で乾燥させて、粘着テープを作製した。得られたテープは、対ＳＵＳ鋼板粘着力２．０Ｎ／１０ｍｍ、自背面粘着力０．５Ｎ／１０ｍｍ、遮熱効果３０℃で、優れた手切れ性を有し、設置時の作業性良好であった。
【図面の簡単な説明】
【００２９】
【図１】本発明に係る遮熱用粘着テープの一部を示す概略断面図である。
【符号の説明】
【００３０】
１：アルミニウム箔、２：接着剤層、３：ポリエステルフィルム、４：粘着剤層
【図１】
2010053207.tif 000003